СЫРЬЕВАЯ СМЕСЬ ДЛЯ ИЗГОТОВЛЕНИЯ КЕРАМИЧЕСКИХ ИЗДЕЛИЙ
RAW MIX TO MANUFACTURE CERAMIC PRODUCTS

Изобретение относится к составам сырьевых смесей, которые могут быть использованы для изготовления керамических изделий: кирпича, черепицы, плитки.
Известна сырьевая смесь, содержащая, мас.%: лесс 72,0-74,0; бентонит 22,0-24,0; стеклобой 2,0-6,0 [1]. Морозостойкость изделий из такой смеси составляет 40-50 циклов.
Задачей изобретения является повышение морозостойкости изделий, полученных из сырьевой смеси.
Технический результат достигается тем, что сырьевая смесь для изготовления керамических изделий, содержащая лесс, бентонит, стеклобой, дополнительно включает оксид цинка, барду винно-коньячного производства и тальк при следующем соотношении компонентов, мас.%: лесс 81,2-87,2; бентонит 4,0-6,0; стеклобой 4,0-6,0; оксид цинка 0,3-0,5; барда винно-коньячного производства 0,3-0,5; тальк 4,0-6,0.
В составе сырьевой смеси могут быть использованы лессы и бентониты любых месторождений; может быть использован бой любого силикатного стекла (тарное, листовое, медицинское и др.).
В таблице приведены составы сырьевой смеси для изготовления керамических изделий.
Морозостойкость изделий из сырьевой смеси составит не менее 70 циклов для всех приведенных в таблице составов.
Компоненты дозируют в требуемых количествах и по отдельности размалывают сухим способом до порошкообразного состояния. Подготовленные компоненты смешивают и готовят сырьевую смесь с влажностью 19-25%. Из полученной сырьевой смеси пластическим способом формуют изделия, которые сушат до влажности не более 6% и обжигают при температуре 950-1050°C. На поверхность обожженных изделий наносят слой глазури и обжигают их вторично при температуре 900-950°C.
Источник информации
1. SU 1564145, C04B 33/00,1990.